【手続補正書】
【提出日】平成21年9月29日(2009.9.29)
【手続補正１】
【補正対象書類名】特許請求の範囲
【補正対象項目名】全文
【補正方法】変更
【補正の内容】
【特許請求の範囲】
【請求項１】
約５０ｎｍ〜約３０００ｎｍの範囲の平均直径を有する高分子繊維の多孔性微細繊維層を含んでなるセパレータを有するバッテリーであって、多孔性微細繊維層が約０．０１μｍ〜約１５μｍの間の平均流孔サイズ、約０．１ミル（０．００２５ｍｍ）〜約１２ミル（０．３ｍｍ）の間の厚さ、約２０％〜約９０％の間の多孔度、約１ｇ／ｍ2〜約９０ｇ／ｍ2の間の坪量、約１５０ｃｆｍ／ｆｔ2（４６ｍ3／分／ｍ2）未満のフラジール通気度および約２〜約１５の間のマックムリン数を有するバッテリー。
【請求項２】
約５０ｎｍ〜約１０００ｎｍの範囲の平均直径を有する高分子繊維の多孔性ナノファイバー層を含んでなるセパレータを有するリチウムバッテリーであって、ナノファイバー層が、約０．０１μｍ〜約１０μｍの間の平均流孔サイズ、約０．１ミル（０．００２５ｍｍ）〜約５ミル（０．１２７ｍｍ）の間の厚さ、約１ｇ／ｍ2〜約３０ｇ／ｍ2の間の坪量、約２０％〜約９０％の間の多孔度、約５０ｃｆｍ／ｆｔ2（１５ｍ3／分／ｍ2）未満のフラジール通気度および約２〜約１５の間のマックムリン数を有するリチウムバッテリー。
【手続補正２】
【補正対象書類名】明細書
【補正対象項目名】００７７
【補正方法】変更
【補正の内容】
【００７７】
表３から見ることができるとおり、実施例１１〜１４の架橋ＰＶＡサンプルは、イオン抵抗（マックムリン数）およびデンドライトバリア（引張強度）の良好なバランスを有する。セパレータの小さい孔径は、デンドリック成長に対するさらなる耐性を提供するであろう。セパレータは、イオンの流れに対してきわめて低い抵抗を提供する。
次に、本発明の好ましい態様を示す。
1.  約５０ｎｍ〜約３０００ｎｍの範囲の平均直径を有する高分子繊維の多孔性微細繊維層を含んでなるセパレータを有するバッテリーであって、多孔性微細繊維層が約０．０１μｍ〜約１５μｍの間の平均流孔サイズ、約０．１ミル（０．００２５ｍｍ）〜約１２ミル（０．３ｍｍ）の間の厚さ、約２０％〜約９０％の間の多孔度、約１ｇ／ｍ2〜約９０ｇ／ｍ2の間の坪量、約１５０ｃｆｍ／ｆｔ2（４６ｍ3／分／ｍ2）未満のフラジール通気度および約２〜約１５の間のマックムリン数を有するバッテリー。
2.  多孔性微細繊維層が約２５ｃｆｍ／ｆｔ2（８ｍ3／分／ｍ2）未満のフラジール通気度を有する上記１に記載のバッテリー。
3.  繊維が、脂肪族ポリアミド、半芳香族ポリアミド、ポリビニルアルコール、セルロース、ポリエチレンテレフタレート、ポリプロピレンテレフタレート、ポリブチレンテレフタレート、ポリスルホン、ポリフッ化ビニリデン、ポリフッ化ビニリデン−ヘキサフルオロプロペン、ポリメチルペンテン、ポリアクリロニトリル、ポリメチルメタクリレート、ポリフェニレンスルフィド、ポリアセチル、ポリウレタン、芳香族ポリアミド、ならびにこれらのブレンド、混合物およびコポリマーよりなる群から選択されるポリマーを含んでなる上記１に記載のバッテリー。
4.  多孔性微細繊維層が約０．０１μｍ〜約５μｍの間の平均流孔サイズを有する上記１に記載のバッテリー。
5.  多孔性微細繊維層が約０．５ミル（０．０１２７ｍｍ）〜約５ミル（０．１２７ｍｍ）の間の厚さを有する上記１に記載のバッテリー。
6.  多孔性微細繊維層が約５ｇ／ｍ2〜約３０ｇ／ｍ2の間の坪量を有する上記１に記載のバッテリー。
7.  繊維が約５０ｎｍ〜約１０００ｎｍの間の平均直径を有する上記１に記載のバッテリー。
8.  ポリマーが架橋されている上記３に記載のバッテリー。
9.  多孔性微細繊維層が、約１０ミリオーム−ｃｍ2〜約６０ミリオーム−ｃｍ2の間のイオン抵抗を４０％水酸化カリウム電解質溶液中で有する上記１に記載のバッテリー。
10.  多孔性微細繊維層が、約１オーム−ｃｍ2〜約５オーム−ｃｍ2の間のイオン抵抗を、０．５モル濃度のリチウムトリフルオロメタンスルホネート（ＬｉＴＦＳ）、プロピレンカーボネート：エチレンカーボネート：ジメトキシエタン（２２：８：７０）電解質溶液中で有する上記１に記載のバッテリー。
11.  セパレータが多層多孔性微細繊維層を含んでなる上記１に記載のバッテリー。
12.  セパレータが、異なるポリマーを含んでなる多層多孔性微細繊維層を含んでなる上記１１に記載のバッテリー。
13.  セパレータが、厚さ、坪量、孔径、繊維サイズ、多孔度、通気度、イオン抵抗および引張強度からなるリストから選択される異なる特徴を有する多層多孔性微細繊維層を含んでなる上記１１に記載のバッテリー。
14.  アルカリバッテリーである上記１に記載のバッテリー。
15.  バッテリーセパレータが、約１００ミリオーム−ｃｍ2未満のイオン抵抗を、４０％水酸化カリウム電解質溶液中で有する上記１４に記載のアルカリバッテリー。
16.  バッテリーセパレータが、約２〜約６の間のマックムリン数および、約１０ミリオーム−ｃｍ2〜約６０ミリオーム−ｃｍ2の間のイオン抵抗を４０％水酸化カリウム電解質溶液中で有する上記１４に記載のアルカリバッテリー。
17.  繊維が、脂肪族ポリアミド、半芳香族ポリアミド、ポリビニルアルコール、セルロース、ポリエチレンテレフタレート、ポリプロピレンテレフタレート、ポリブチレンテレフタレート、ポリスルホン、ポリフッ化ビニリデン、ポリメチルペンテン、ポリフェニレンスルフィド、ポリアセチル、ポリウレタン、芳香族ポリアミド、ならびにこれらのブレンド、混合物およびコポリマーからなるリストから選択されるポリマーから形成される上記１４に記載のアルカリバッテリー。
18.  アルカリバッテリーが、Ｚｎ−ＭｎＯ2一次、Ｚｎ−ＭｎＯ2二次、Ｚｎ−空気、Ｚｎ−ＡｇＯ、Ｎｉ−Ｚｎ、Ｃｄ−ＡｇＯ、Ｚｎ−ＨｇＯ、Ｃｄ−ＨｇＯ  Ｎｉ−Ｃｄ、Ｎｉ−金属水素化物、またはＮｉ−Ｈ2バッテリーである上記１４に記載のアルカリバッテリー。
19.  約５０ｎｍ〜約１０００ｎｍの範囲の平均直径を有する高分子繊維の多孔性ナノファイバー層を含んでなるセパレータを有するリチウムバッテリーであって、ナノファイバー層が、約０．０１μｍ〜約１０μｍの間の平均流孔サイズ、約０．１ミル（０．００２５ｍｍ）〜約５ミル（０．１２７ｍｍ）の間の厚さ、約１ｇ／ｍ2〜約３０ｇ／ｍ2の間の坪量、約２０％〜約９０％の間の多孔度、約５０ｃｆｍ／ｆｔ2（１５ｍ3／分／ｍ2）未満のフラジール通気度および約２〜約１５の間のマックムリン数を有するリチウムバッテリー。
20.  バッテリーセパレータが、約１０オーム−ｃｍ2未満のイオン抵抗を、０．５モル濃度のリチウムトリフルオロメタンスルホネート（ＬｉＴＦＳ）、プロピレンカーボネート：エチレンカーボネート：ジメトキシエタン（２２：８：７０）電解質溶液中で有する上記１９に記載のリチウムバッテリー。
21.  バッテリーセパレータが、約４〜約１０の間のマックムリン数ならびに、約１オーム−ｃｍ2〜約５オーム−ｃｍ2の間のイオン抵抗を０．５モル濃度のリチウムトリフルオロメタンスルホネート（ＬｉＴＦＳ）、プロピレンカーボネート：エチレンカーボネート：ジメトキシエタン（２２：８：７０）電解質溶液中で有する上記１９に記載のリチウムバッテリー。
22.  繊維が、脂肪族ポリアミド、半芳香族ポリアミド、ポリアクリロニトリル、ポリビニルアルコール、ポリプロピレン、ポリエチレン、ポリエチレンテレフタレート、ポリブチレンテレフタレート、ポリプロピレンテレフタレート、ポリスルホン、ポリフッ化ビニリデン、ポリフッ化ビニリデン−ヘキサフルオロプロペン、ポリメチルペンテン、ポリフェニレンスルフィド、ポリテトラフルオロエチレン、エチレン  テトラフルオロエチレン、ポリアセチル、ポリウレタン、芳香族ポリアミド、ならびにこれらのブレンド、混合物およびコポリマーからなるリストから選択されるポリマーから形成される上記１９に記載のリチウムバッテリー。
23.  リチウムバッテリーが、リチウム一次、リチウムイオン二次またはリチウムイオンゲルポリマーバッテリーである上記１９に記載のリチウムバッテリー。
24.  リチウムバッテリーが、Ｌｉ−ＭｎＯ2またはＬｉ−ＦｅＳ2リチウム一次バッテリーである上記１９に記載のリチウムバッテリー。
25.  ポリマーが架橋されている上記２２に記載のリチウムバッテリー。